Procédé de réparation et de régénération d'un matériau de cathode d'une batterie à ions de métal alcalin, comprenant les étapes suivantes : prétraitement : dopage d'ions halogénures sur un matériau de cathode récupéré, et/ou réduction de Ni 3+ dans le matériau de cathode avec des radicaux alkyles ; ajout de métal alcalin : ajout d'ions de métal alcalin au matériau de cathode prétraité ; frittage : frittage du matériau de cathode auquel ont été ajoutés des ions de métal alcalin pour obtenir un matériau de cathode réparé. Procédé de réparation et de régénération du matériau de cathode de la batterie à ions de métal alcalin selon la revendication 1, dans lequel le prétraitement est effectué en irradiant le matériau de cathode avec un plasma à l'aide d'un dispositif de génération de plasma ; de préférence, le dispositif de génération de plasma présente une source de gaz d'haloalcane ; de préférence, l'halogène dans l'haloalcane est du fluor ; de préférence, l'haloalcane est choisi dans le groupe constitué du monofluoroéthane, monofluorométhane, 1-fluoropropane et une combinaison de ceux-ci ; de préférence, un élément de fluor fait l’objet d’un dopage à une quantité de 0,5 % à 5 % d’une fraction massique du matériau de cathode récupéré. Procédé de réparation et de régénération du matériau de cathode de la batterie à ions de métal alcalin selon la revendication 2, dans lequel le dispositif de génération de plasma présente une puissance de 50 à 200 W, et l'irradiation avec du plasma est effectuée pendant 5 à 60 min. Procédé de réparation et de régénération du matériau de cathode de la batterie à ions de métal alcalin selon la revendication 1, dans lequel le matériau de cathode contient un métal alcalin et du nickel ; de préférence, le matériau de cathode est un matériau de cathode d'une batterie lithium-ion ; de préférence, le matériau de cathode est un matériau de cathode NCM. Procédé de réparation et de régénération du matériau de cathode de la batterie à ions de métal alcalin selon la revendication 1, dans lequel le matériau de cathode est sous forme de poudre. Procédé de réparation et de régénération du matériau de cathode de la batterie à ions de métal alcalin selon la revendication 1, dans lequel l'ajout d'ions de métal alcalin est effectué en mélangeant le matériau de cathode prétraité avec une source de métal alcalin ; de préférence le mélange est effectué par broyage ; de préférence, la source de métal alcalin est choisie dans le groupe constitué par un hydroxyde de métal alcalin, un carbonate de métal alcalin, un sulfate de métal alcalin, un nitrate de métal alcalin, un chlorure de métal alcalin, un oxalate de métal alcalin, un acétate de métal alcalin, et une combinaison de ceux-ci ; de préférence, le métal alcalin est du lithium. Procédé de réparation et de régénération du matériau de cathode de la batterie à ions de métal alcalin selon la revendication 1, dans lequel le frittage est effectué à une température de 800 à 1000°C pendant 2 à 10 h ; de préférence, le frittage est effectué sous une atmosphère d'oxygène. Procédé de réparation et de régénération du matériau de cathode de la batterie à ions de métal alcalin selon la revendication 1, dans lequel le matériau de cathode réparé est obtenu par pyrolyse d'une feuille de cathode. Matériau de cathode, obtenu par le procédé de réparation et de régénération du matériau de cathode de la batterie à ions de métal alcalin selon l'une quelconque des revendications 1 à 8. Utilisation du matériau de cathode selon la revendication 9 dans une batterie à ions de métal alcalin.